(57)【要約】【課題】本発明の課題は、耐水性および防曇性に優れた塗膜を形成できる水性分散液、該水性分散液の製造方法、水性塗料および塗装物品の提供である。【解決手段】本発明の水性分散液は、水、界面活性剤、フルオロポリマーおよび（メタ）アクリレートポリマーを含み、フルオロポリマーおよび（メタ）アクリレートポリマーが水中に分散している水性分散液であって、該フルオロポリマーが、フルオロオレフィンに基づく単位を含み、該フルオロポリマーが含む全単位に対して、該単位を９５〜１００モル％含み、該（メタ）アクリレートポリマーが、アルキル（メタ）アクリレートに基づく単位を含み、該（メタ）アクリレートポリマーが含む全単位に対して、該単位を７５〜１００モル％含み、該界面活性剤が、ベンゼン環に、式−（ＯＱ）ｎＯＳＯ３−Ｘ＋で表される基（ただし、Ｑはアルキレン基、ｎは２〜３０の整数、Ｘ＋はＮａ＋またはＮＨ４＋を示す。）の１基と、フェニルアルキル基の２〜４基とが結合した化合物であることを特徴とする、水性分散液。【選択図】なし【特許請求の範囲】
【請求項１】
水、界面活性剤、フルオロポリマーおよび（メタ）アクリレートポリマーを含み、フルオロポリマーおよび（メタ）アクリレートポリマーが水中に分散している水性分散液であって、
該フルオロポリマーが、フルオロオレフィンに基づく単位を含み、該フルオロポリマーが含む全単位に対して、該単位を９５〜１００モル％含み、
該（メタ）アクリレートポリマーが、アルキル（メタ）アクリレートに基づく単位を含み、該（メタ）アクリレートポリマーが含む全単位に対して、該単位を７５〜１００モル％含み、
該界面活性剤が、ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物であることを特徴とする、水性分散液。
【請求項２】
前記フルオロポリマーおよび前記（メタ）アクリレートポリマーが、該フルオロポリマーをコア部とし該（メタ）アクリレートポリマーをシェル部とするコアシェルポリマーである、請求項１に記載の水性分散液。
【請求項３】
前記フルオロポリマーおよび前記（メタ）アクリレートポリマーが、それぞれ独立して分散している、請求項１に記載の水性分散液。
【請求項４】
前記化合物において、前記フェニルアルキル基の２〜４基のうちの２基がいずれも、前記式−（ＯＱ）ｎＯＳＯ３−Ｘ＋で表される基が結合している該ベンゼン環の炭素原子に対して、オルト位の炭素原子に結合している、請求項１〜３のいずれか１項に記載の水性分散液。
【請求項５】
前記化合物における前記ベンゼン環には、さらに、アルキル基またはアルコキシ基の１基以上が結合している、請求項１〜４のいずれか１項に記載の水性分散液。
【請求項６】
前記化合物における前記ベンゼン環には、さらに、メチル基の１基以上が結合している、請求項１〜４のいずれか１項に記載の水性分散液。
【請求項７】
前記化合物における前記式−（ＯＱ）ｎＯＳＯ３−Ｘ＋で表される基が、式−（ＯＣＨ２ＣＨ２）ｎ１ＯＳＯ３−Ｘ＋で表される基（ただし、ｎ１は６〜２４の整数、Ｘ＋はＮａ＋またはＮＨ４＋を示す。）である、請求項１〜６のいずれか１項に記載の水性分散液。
【請求項８】
前記化合物における前記フェニルアルキル基が、フェニルエチル基である、請求項１〜７のいずれか１項に記載の水性分散液。
【請求項９】
前記界面活性剤の含有量が、前記水性分散液の全質量に対して、０．０１〜５質量％である、請求項１〜８のいずれか１項に記載の水性分散液。
【請求項１０】
前記フルオロオレフィンが、テトラフルオロエチレン、ヘキサフルオロプロピレン、クロロトリフルオロエチレンおよびビニリデンフルオリドからなる群より選ばれる少なくとも２種以上からなる、請求項１〜９のいずれか１項に記載の水性分散液。
【請求項１１】
前記アルキル（メタ）アクリレートが、メチル（メタ）アクリレート、エチル（メタ）アクリレート、プロピル（メタ）アクリレート、ブチル（メタ）アクリレート、２−エチルへキシル（メタ）アクリレートおよびシクロヘキシル（メタ）アクリレートからなる群より選ばれる少なくとも１種以上からなる、請求項１〜１０のいずれか１項に記載の水性分散液。
【請求項１２】
前記（メタ）アクリレートポリマーが、さらに、ヒドロキシアルキル（メタ）アクリレートに基づく単位を含み、該（メタ）アクリレートポリマーが含む全単位に対して、該単位を０モル％超２０モル％以下含む、請求項１〜１１のいずれか１項に記載の水性分散液。
【請求項１３】
請求項１〜１２のいずれか１項に記載の水性分散液を含む、水性塗料。
【請求項１４】
基材と、該基材上に配置され、請求項１３に記載の水性塗料を用いて形成された塗膜と、を有する、塗装物品。
【請求項１５】
フルオロオレフィンを重合させてフルオロポリマーが水中に分散している分散液を得て、つぎに、アルキル（メタ）アクリレートを重合させて、フルオロポリマーをコア部とし（メタ）アクリレートポリマーをシェル部とするコアシェルポリマーが水中に分散している水性分散液を得る方法であって、
ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物である界面活性剤の存在下で、該フルオロオレフィンの重合、または、該アルキル（メタ）アクリレートの重合を行うことを特徴とする、水性分散液の製造方法。
【発明の詳細な説明】
【技術分野】
【０００１】
本発明は、フルオロポリマーおよび（メタ）アクリレートポリマーが水中に分散している水性分散液、および、かかる水性分散液の製造方法に関する。
【背景技術】
【０００２】
環境保護の観点から、塗料分野では、水を塗料溶媒とする水性塗料が注目されている。さらに、耐候性、耐薬品性、耐溶剤性等の塗膜物性の観点とから、フルオロポリマーを含む水性塗料が期待されており、特に経済性と加工性の観点から、フルオロポリマーと（メタ）アクリレートポリマーとを含む水性塗料が期待されている。
特許文献１には、水およびラウリル硫酸ナトリウムを含み、フルオロポリマーと（メタ）アクリレートポリマーが分散している水性分散液が開示されている。
【先行技術文献】
【特許文献】
【０００３】
【特許文献１】特開２００２−１８８０５２号公報
【発明の概要】
【発明が解決しようとする課題】
【０００４】
水性塗料は、有機溶媒を塗料溶媒とする溶剤型塗料と比べて、その塗膜の耐水性が劣る場合がある。特許文献１に記載のフルオロポリマーと（メタ）アクリレートポリマーとを含む水性分散液から形成される塗膜の耐水性は未だ充分ではなかった。また、塗膜には水滴付着を抑制する防曇性が求められる場合があるが、特許文献１に記載の水性分散液から形成される塗膜の防曇性は未だ充分ではなかった。特に、該塗膜は、水と接触する環境下に長期間曝されると、耐水性と防曇性が低下しやすかった。
さらに、特許文献１に記載の水性分散液から形成される塗膜は、屋外環境にて長期間曝されると、塗膜が劣化して剥離しやすかった。
そのため、耐水性と防曇性に優れ、耐久耐光性にも優れた塗膜を形成できる、フルオロポリマーおよび（メタ）アクリレートポリマーを含む水性塗料が求められている。
本発明は、上記課題に鑑みてなされたのであり、耐水性と防曇性と耐久耐光性に優れた塗膜を形成できる水性分散液と、該水性分散液の製造方法との提供を目的とする。
【課題を解決するための手段】
【０００５】
本発明者らは、上記課題を解決するために鋭意検討した結果、フルオロポリマーおよび（メタ）アクリレートポリマーが分散している水性分散液に、特定の界面活性剤を含ませれば、所望の効果が得られるのを見出し、本発明に至った。
すなわち、本発明者は、以下の構成により上記課題が解決できるのを見出した。
【０００６】
［１］水、界面活性剤、フルオロポリマーおよび（メタ）アクリレートポリマーを含み、フルオロポリマーおよび（メタ）アクリレートポリマーが水中に分散している水性分散液であって、
該フルオロポリマーが、フルオロオレフィンに基づく単位を含み、該フルオロポリマーが含む全単位に対して、該単位を９５〜１００モル％含み、
該（メタ）アクリレートポリマーが、アルキル（メタ）アクリレートに基づく単位を含み、該（メタ）アクリレートポリマーが含む全単位に対して、該単位を７５〜１００モル％含み、
該界面活性剤が、ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物である、水性分散液。
［２］前記フルオロポリマーおよび前記（メタ）アクリレートポリマーが、該フルオロポリマーをコア部とし該（メタ）アクリレートポリマーをシェル部とするコアシェルポリマーである、［１］に記載の水性分散液。
［３］前記フルオロポリマーおよび前記（メタ）アクリレートポリマーが、それぞれ独立して分散している、［１］に記載の水性分散液。
［４］前記化合物において、前記フェニルアルキル基の２〜４基のうちの２基がいずれも、前記式−（ＯＱ）ｎＯＳＯ３−Ｘ＋で表される基が結合している該ベンゼン環の炭素原子に対して、オルト位の炭素原子に結合している、［１］〜［３］のいずれか１つに記載の水性分散液。
［５］前記化合物における前記ベンゼン環には、さらに、アルキル基またはアルコキシ基の１基以上が結合している、［１］〜［４］のいずれか１つに記載の水性分散液。
［６］前記化合物における前記ベンゼン環には、さらに、メチル基の１基以上が結合している、［１］〜［４］のいずれか１つに記載の水性分散液。
［７］前記化合物における前記式−（ＯＱ）ｎＯＳＯ３−Ｘ＋で表される基が、式−（ＯＣＨ２ＣＨ２）ｎ１ＯＳＯ３−Ｘ＋で表される基（ただし、ｎ１は６〜２４の整数、Ｘ＋はＮａ＋またはＮＨ４＋を示す。）である、［１］〜［６］のいずれか１つに記載の水性分散液。
［８］前記化合物における前記フェニルアルキル基が、フェニルエチル基である、［１］〜［７］のいずれか１つに記載の水性分散液。
［９］前記界面活性剤の含有量が、前記水性分散液の全質量に対して、０．０１〜５質量％である、［１］〜［８］のいずれか１つに記載の水性分散液。
［１０］前記フルオロオレフィンが、テトラフルオロエチレン、ヘキサフルオロプロピレン、クロロトリフルオロエチレンおよびビニリデンフルオリドからなる群より選ばれる少なくとも２種以上からなる、［１］〜［９］のいずれか１つに記載の水性分散液。
［１１］前記アルキル（メタ）アクリレートが、メチル（メタ）アクリレート、エチル（メタ）アクリレート、プロピル（メタ）アクリレート、ブチル（メタ）アクリレート、２−エチルへキシル（メタ）アクリレートおよびシクロヘキシル（メタ）アクリレートからなる群より選ばれる少なくとも１種以上からなる、［１］〜［１０］のいずれか１つに記載の水性分散液。
［１２］前記（メタ）アクリレートポリマーが、さらに、ヒドロキシアルキル（メタ）アクリレートに基づく単位を含み、該（メタ）アクリレートポリマーが含む全単位に対して、該単位を０モル％超２０モル％以下含む、［１］〜［１１］のいずれか１つに記載の水性分散液。
［１３］［１］〜［１２］のいずれか１つに記載の水性分散液を含む、水性塗料。
［１４］基材と、該基材上に配置され、［１３］に記載の水性塗料を用いて形成された塗膜と、を有する、塗装物品。
［１５］フルオロオレフィンを重合させてフルオロポリマーが水中に分散している分散液を得て、つぎに、アルキル（メタ）アクリレートを重合させて、フルオロポリマーをコア部とし（メタ）アクリレートポリマーをシェル部とするコアシェルポリマーが水中に分散している水性分散液を得る方法であって、
ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物である界面活性剤の存在下で、該フルオロオレフィンの重合、または、該アルキル（メタ）アクリレートの重合を行う、水性分散液の製造方法。
【発明の効果】
【０００７】
本発明によれば、耐水性と防曇性と耐久耐光性に優れた塗膜を形成できる水性分散液、該水性分散液の製造方法、水性塗料および塗装物品を提供できる。
【発明を実施するための形態】
【０００８】
本発明における用語の意味は、以下の通りである。
「〜」を用いて表される数値範囲は、「〜」の前後に記載される数値を下限値および上限値として含む範囲を意味する。
「（メタ）アクリレート」とは、「アクリレート」および「メタクリレート」の総称であり、「（メタ）アクリル」とは、「アクリル」および「メタクリル」の総称である。
「単位」とは、モノマーの重合により直接形成される原子団と、モノマーの重合によって形成される原子団の一部を化学変換して得られる原子団との総称である。ポリマーが含む全単位に対する、それぞれの単位の含有量（モル％）は、ポリマーを核磁気共鳴スペクトル法により分析して求められ、また、ポリマーの製造におけるそれぞれのモノマーの仕込量からも決定できる。
「平均粒子径」は、ＥＬＳ−８０００（大塚電子株式会社製）を用いて動的光散乱法により求められるＤ５０の値である。なお、Ｄ５０は、動的光散乱法により測定した粒子の粒度分布において、小さな粒子側から起算した体積累計５０体積％の粒子直径値である。
【０００９】
本発明の水性分散液は、水、界面活性剤および含フッ素重合体を含み、フルオロポリマーおよび（メタ）アクリレートポリマーが水中に分散している。
また、本発明の水性分散液において、フルオロポリマーが、フルオロオレフィンに基づく単位を含み、該フルオロポリマーが含む全単位に対して、該単位を９５〜１００モル％含む。
また、本発明の水性分散液において、（メタ）アクリレートポリマーが、アルキル（メタ）アクリレートに基づく単位を含み、該（メタ）アクリレートポリマーが含む全単位に対して、該単位を７５〜１００モル％含む。
また、本発明の水性分散液において、界面活性剤が、ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物（以下、「特定の界面活性剤」ともいう。）である。
【００１０】
本発明の水性分散液において、「フルオロポリマーおよび（メタ）アクリレートポリマーが水中に分散している」とは、フルオロポリマーおよび（メタ）アクリレートポリマーが粒子として水中に分散している状態を意味する。
本発明の水性分散液において、フルオロポリマーおよび（メタ）アクリレートポリマーは、フルオロポリマーをコア部とし（メタ）アクリレートポリマーをシェル部とするコアシェルポリマーであってもよい。この場合、コアシェルポリマーは、粒子（コアシェル粒子）として、水中に分散している。
コアシェル粒子は、フルオロポリマーのコア部と該コア部の表面に位置する（メタ）アクリレートポリマーのシェル部とを有する、いわゆるコアシェル構造の粒子である。シェル部は、コア部の表面の一部を被覆していてもよいし、コア部の全体を被覆していてもよい。
また、本発明の水性分散液において、フルオロポリマーおよび（メタ）アクリレートポリマーは、それぞれ独立して、水中に分散していてもよい。この場合、フルオロポリマーはフルオロポリマーの粒子として、（メタ）アクリレートポリマーは（メタ）アクリレートポリマーの粒子として、水性分散液中に分散している。
フルオロポリマーの粒子、（メタ）アクリレートポリマーの粒子、および、コアシェル粒子の平均粒子径はそれぞれ、３０〜３００ｎｍが好ましく、粒子が密にパッキングして本塗膜の耐水性がより優れる観点から、５０〜２００ｎｍがより好ましい。
【００１１】
本発明の水性分散液から形成される塗膜（以下「本塗膜」ともいう。）は、耐水性と防曇性と耐久耐光性に優れる。その理由は必ずしも明確ではないが、以下の様に考えられる。
本発明の水性分散液に含まれる特定の界面活性剤は、ポリオキシアルキレン基およびサルフェート基から構成された親水性部と、フェニルアルキル基の２〜４基が結合したベンゼン環基から構成された嵩高い疎水部とを有する。
そのため、フルオロポリマーおよび（メタ）アクリレートポリマー（特にフルオロポリマー）は、特定の界面活性剤の疎水部から強い界面作用を受け、粒度分布が狭いポリマー粒子として水性分散液中に存在すると考えられる。つまり、本塗膜は、粒度分布が狭いポリマー粒子の高密度かつ均質なパッキングにより形成されるため、塗膜に空隙が少なく耐水性に優れる。さらに、粒度分布が狭いポリマー粒子のパッキングにより形成される本塗膜において、特定の界面活性剤の親水性部は塗膜の表面に均質に配向するため、本塗膜は防曇性に優れる。
また、前述したとおり、本発明におけるポリマー（特にフルオロポリマー）と特定の界面活性剤との相互作用が強いため、特定の界面活性剤は塗膜からブリードアウトしにくい。そのため、本塗膜は、耐水性と防曇性の長期持続効果にも優れる。
さらに、特定の界面活性剤は、フェニルアルキル基の２〜４基が結合したベンゼン環基を有し、紫外線を吸収する。よって、本塗膜のポリマー（特に（メタ）アクリレートポリマー）の劣化が抑制され、屋外環境に長期曝露されても塗膜の白化や剥離が起きにくい。
なお、これらの効果は、本発明の好適な範囲において、特に顕著に発現する。
【００１２】
本発明におけるフルオロポリマーは、フルオロオレフィンに基づく単位を含む。
フルオロオレフィンは、水素原子の１個以上がフッ素原子で置換されたα−オレフィンである。フルオロオレフィンは、フッ素原子で置換されていない水素原子の１個以上が塩素原子で置換されていてもよい。
フルオロオレフィンとしては、テトラフルオロエチレン（以下、「ＴＦＥ」ともいう。）、ヘキサフルオロプロピレン（以下、「ＨＦＰ」ともいう。）、クロロトリフルオロエチレン（以下、「ＣＴＦＥ」ともいう。）およびビニリデンフルオリド（以下、「ＶＤＦ」ともいう。）からなる群より選ばれる少なくとも２種以上のフルオロオレフィンが好ましく、本塗膜の耐候性の観点から、ＶＤＦと、ＴＦＥ、ＣＴＦＥおよびＨＦＰからなる群より選ばれる１種との組み合わせがより好ましい。
【００１３】
フルオロポリマーは、フルオロポリマーが有する全単位に対して、フルオロオレフィンに基づく単位を、９５〜１００モル％含む。
フルオロポリマーは、フルオロオレフィンの他に、フルオロポリマーが有する全単位に対して、フルオロオレフィンと共重合可能な非フッ素モノマーに基づく単位を５モル％未満含んでいてもよい。
非フッ素モノマーの具体例としては、エチレン、プロピレン、イソブチレン等のオレフィン、ビニルエーテル、アリルエーテル、ビニルエステルが挙げられる。
【００１４】
本発明における（メタ）アクリレートポリマーは、アルキル（メタ）アクリレートに基づく単位を含む。
アルキル（メタ）アクリレートとしては、メチル（メタ）アクリレート、エチル（メタ）アクリレート、プロピル（メタ）アクリレート、ブチル（メタ）アクリレート、２−エチルへキシル（メタ）アクリレートおよびシクロヘキシル（メタ）アクリレートが挙げられ、これらの群より選ばれる少なくとも１種以上が好ましく、本塗膜の加工性の観点から、メチル（メタ）アクリレート、ブチル（メタ）アクリレート、２−エチルへキシル（メタ）アクリレート、およびシクロヘキシル（メタ）アクリレートからなる群より選ばれる少なくとも１種以上がより好ましい。
本発明における（メタ）アクリレートポリマーは、（メタ）アクリレートポリマーが有する全単位に対して、アルキル（メタ）アクリレートに基づく単位を、７５〜１００モル％含むのが好ましい。
【００１５】
本発明における（メタ）アクリレートポリマーは、さらにヒドロキシアルキル（メタ）アクリレートに基づく単位を含むのが好ましい。ヒドロキシアルキル（メタ）アクリレートに基づく単位におけるヒドロキシ基が、架橋性基として機能するため、本塗膜の硬化性が向上する。
ヒドロキシアルキル（メタ）アクリレートの具体例としては、２−ヒドロキシエチル（メタ）アクリレート、２−ヒドロキシプロピル（メタ）アクリレート、４−ヒドロキシブチル（メタ）アクリレート、２−ヒドロキシエチル（メタ）アクリレート、２−ヒドロキシプロピル（メタ）アクリレートおよび４−ヒドロキシブチル（メタ）アクリレートが挙げられ、２−ヒドロキシエチル（メタ）アクリレートが好ましい。
本発明における（メタ）アクリレートポリマーは、本塗膜の硬度の観点から、（メタ）アクリレートポリマーが有する全単位に対して、ヒドロキシアルキル（メタ）アクリレートに基づく単位を、０モル％超２０モル％以下含むのが好ましい。
ヒドロキシアルキル（メタ）アクリレートは、１種を単独使用してもよく、２種以上を併用してもよい。
【００１６】
（メタ）アクリレートポリマーは、アルキル（メタ）アクリレートに基づく単位およびヒドロキシ（メタ）アクリレートに基づく単位以外の単位を、（メタ）アクリレートポリマーが有する全単位に対して、２５モル％未満含んでいてもよい。他のモノマーの具体例としては、不飽和カルボン酸、加水分解性シリル基含有モノマー、水酸基含有アルキルビニルエーテル、カルボン酸ビニルエステルおよびα−オレフィンが挙げられる。
【００１７】
本発明における、フルオロポリマーと（メタ）アクリレートポリマーとの総質量に対する該フルオロポリマーの含有量は、３０〜７０質量％が好ましく、耐候性と加工性のバランスの観点から、４０〜６０質量％がより好ましい。
本発明の水性分散液がフルオロポリマーの粒子および（メタ）アクリレートポリマーの粒子を含む場合、該フルオロポリマーの粒子および該（メタ）アクリレートポリマーの粒子の含有量の合計は、該水性分散液の全質量に対して、１０〜７０質量％が好ましい。
本発明の水性分散液がコアシェル粒子を含む場合、該コアシェル粒子の含有量は、該水性分散液の全質量に対して、１０〜７０質量％が好ましい。
【００１８】
本発明における界面活性剤（特定の界面活性剤）は、ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物である。
すなわち、ベンゼン環に、２〜４基のフェニルアルキル基と、１基の式−（ＯＱ）ｎＯＳＯ３−Ｘ＋で表される基とが、該ベンゼン環を構成する炭素原子のうち異なる炭素原子に、それぞれ結合している。なお、フェニルアルキル基のフェニル部位には、アルキル基またはアルコキシ基が結合していてもよい。
【００１９】
フェニルアルキル基のアルキル部分の炭素数は、１または２が好ましく、該アルキル部分がベンゼン環同士の分子内相互作用（共役等）を緩和させることによる特定の界面活性剤の界面活性効果の観点と、該アルキル部分の鎖長または立体構造に起因することによる特定の界面活性剤の界面活性効果の観点と、特定の界面活性剤の紫外線吸収効果の観点とから、２が特に好ましい。
特定の界面活性剤におけるフェニルアルキル基の数は、２基が好ましい。それぞれのフェニルアルキル基は、同一でもあってもよく、異なってもよいが、同一であるのが好ましい。
フェニルアルキル基の具体例としては、ベンジル基（ＰｈＣＨ２−）、フェニルエチル基が挙げられ、フェニルエチル基が好ましい。フェニルエチル基は、１−フェニルエチル基（ＰｈＣＨ２ＣＨ２−）であってもよく、２−フェニルエチル基（ＰｈＣＨ（ＣＨ３）−）であってもよい。
【００２０】
特定の界面活性剤におけるベンゼン環には、アルキル基またはアルコキシ基（以下、「置換基」ともいう。）の１基以上が結合しているのが好ましい。置換基は、炭素数１〜４のアルキル基または炭素数１〜４のアルキコキシ基が好ましく、炭素数１〜４のアルキル基がより好ましく、メチル基が特に好ましい。置換基は、疎水性の電子供与性基であり、ベンゼン環に結合することで、フェニルアルキル基が複数結合する該ベンゼン環の電子的安定性を向上させ、特定の界面活性剤の界面活性効果を高める。
置換基が結合する場合、１基の置換基がベンゼン環に結合しているのが好ましい。なお、置換基が２基以上結合する場合、置換基は、同一でもあってもよく、異なってもよい。
【００２１】
特定の界面活性剤における式−（ＯＱ）ｎＯＳＯ３−Ｘ＋で表される基において、Ｑは、−ＣＨ２ＣＨ２−が好ましい。なお、Ｑが３または４である場合、Ｑは、直鎖状のアルキレン基であってもよく分岐鎖状のアルキレン基であってもよい。複数のＱが存在する場合、Ｑは同一であってもよく異なってもよい。また、複数のＱが存在する場合、それらの結合順は特に限定されず、ランダム型でもブロック型でもよい。
ｎは、６〜２４が好ましい。
式−（ＯＱ）ｎＯＳＯ３−Ｘ＋で表される基の具体例としては、式−（ＯＣＨ２ＣＨ２）ｎ１ＯＳＯ３−Ｘ＋で表される基（ただし、ｎ１は６〜２４の整数、Ｘ＋はＮａ＋またはＮＨ４＋を示す。）が挙げられる。
【００２２】
特定の界面活性剤は、下式（Ｓ１）で表される化合物が好ましい。
【００２３】
【化１】
2018168220.tif 000002
【００２４】
上記式（Ｓ１）中、Ｒ１１は−ＣＨ２ＣＨ２−または−ＣＨ（ＣＨ３）−であり、ｎ１は６〜２４の整数であり、Ｘ＋はＮａ＋またはＮＨ４＋であり、Ｙは炭素数１〜４のアルキル基であり、メチル基が好ましい。ｍ１は、２〜４の整数であり、２が特に好ましい。
複数存在するＲ１１は、同一であってもよく異なってもよいが、同一であるのが好ましい。
【００２５】
特定の界面活性剤において、本塗膜の防曇性の観点から、上記フェニルアルキル基の２〜４基のうちの２基がいずれも、上記式−（ＯＱ）ｎＯＳＯ３−Ｘ＋で表される基が結合しているベンゼン環の炭素原子に対して、オルト位の炭素原子に結合しているのが好ましい。
特定の界面活性剤は、下式（Ｓ２）で表される化合物が特に好ましい。
【００２６】
【化２】
2018168220.tif 000003
【００２７】
上記式（Ｓ２）中、Ｒ２１およびＲ２２は、それぞれ独立に−ＣＨ２ＣＨ２−または−ＣＨ（ＣＨ３）−であり、ｎ１は６〜２４の整数であり、Ｘ＋はＮａ＋またはＮＨ４＋であり、Ｙは炭素数１〜４のアルキル基である。Ｒ２１およびＲ２２は、同一であるのが好ましい。
【００２８】
本発明の水性分散液における特定の界面活性剤の含有量は、水性分散液の全質量に対して、０．０１〜５質量％が好ましく、０．０５〜２質量％がより好ましい。特定の界面活性剤が上記範囲に含まれれば、より密なパッキングにより塗膜が形成されるため、本塗膜の耐水性と防曇性が向上する。
【００２９】
本発明の水性分散液は、塗料溶媒（分散媒）として、水のみか、水と水溶性有機溶媒の混合液を含む。
水溶性有機溶媒の具体例としては、ｔｅｒｔ−ブタノール、プロピレングリコール、ジプロピレングリコール、ジプロピレングリコールモノメチルエーテルおよびトリプロピレングリコールが挙げられる。水溶性有機溶剤の含有量は、水の１００質量部に対して１〜４０質量部が好ましい。
本発明の水性分散液は、水性分散液の全質量に対して、水を１０〜９０質量％含むのが好ましい。
【００３０】
本発明の水性分散液には、本発明の効果を損なわない範囲で、フルオロポリマー、（メタ）アクリレートポリマー、特定の界面活性剤、および、水以外の成分（以下、「他の成分」ともいう。）が含まれていてもよい。
他の成分の具体例としては、特定の界面活性剤以外の界面活性剤、分子量調整剤、色調調整剤、紫外線吸収剤、低汚染化剤、硬化剤が挙げられる。
【００３１】
本発明における水性分散液の製造方法の一態様としては、フルオロオレフィンを重合させてフルオロポリマーが水中に分散している分散液を得て、つぎに、アルキル（メタ）アクリレートを重合させて、フルオロポリマーをコア部とし（メタ）アクリレートポリマーをシェル部とするコアシェルポリマーが水中に分散している水性分散液を得る方法であって、特定の界面活性剤の存在下で、フルオロオレフィンの重合、または、アルキル（メタ）アクリレートの重合を行う態様が挙げられる。なお、特定の界面活性剤は、アルキル（メタ）アクルリレートの重合後に添加してもよい。
なお、アルキル（メタ）アクリレートに加えて、ヒドロキシアルキル（メタ）アクリレートをさらに併用してもよい。
各成分については、本発明の水性分散液において説明した通りなので、その説明を省略する。
【００３２】
各単量体（フルオロオレフィン、アルキル（メタ）アクリレート等）の使用量は、フルオロポリマーと（メタ）アクリレートポリマーとの総質量に対するフルオロポリマーの含有量が好ましくは３０〜７０質量％（より好ましくは４０〜６０質量％）となるように、適宜決定されればよい。
特定の界面活性剤の使用量は、得られる水性分散液の全質量に対して、好ましくは０．０１〜５質量％（より好ましくは０．０５〜２質量％。）となるように、適宜決定されればよい。
水の使用量は、得られる水性分散液の全質量に対して、好ましくは１０〜９０質量％となるように、適宜決定されればよい。
重合法の具体例としては、乳化重合法、懸濁重合法が挙げられる。
重合では、特定の界面活性剤以外の界面活性剤、ラジカル重合開始剤、連鎖移動剤、キレート化剤、ｐＨ調整剤等を添加してよい。
【００３３】
本発明における水性分散液の製造方法の別の態様としては、水を含みフルオロポリマーが水中に分散している第１の水性分散液と、水を含み（メタ）アクリレートポリマーが水中に分散している第２の水性分散液とを混合して、該フルオロポリマーおよび該（メタ）アクリレートポリマーが水中に分散している水性分散液を得る方法であって、該第１の水性分散液および該第２の水性分散液のいずれか一方または両方が特定の界面活性剤を含む態様、もしくは、該第１の水性分散液および該第２の水性分散液の両方が特定の界面活性剤を含まず、該第１の水性分散液および該第２の水性分散液を混合した後に特定の界面活性剤を添加する態様が挙げられる。
【００３４】
第１の水性分散液は、水を含む系にて、フルオロオレフィンを重合させることにより得られる。重合において、フルオロオレフィン以外のモノマーを使用してもよい。また、水を含む系は、特定の界面活性剤を含んでいてもよい。
第２の水性分散液は、水を含む系にて、アルキル（メタ）アクリレートを重合させることにより得られる。重合において、アルキル（メタ）アクリレート以外の、ヒドロキシアルキル（メタ）アクリレートや、他のモノマーをさらに使用してもよい。また、水を含む系は、特定の界面活性剤が好ましい。
【００３５】
第１の水性分散液と第２の水性分散液との混合割合は、得られる水性分散液において、フルオロポリマーと（メタ）アクリレートポリマーとの総質量に対するフルオロポリマーの含有量が好ましくは３０〜７０質量％（より好ましくは４０〜６０質量％）となるように、適宜決定されればよい。各単量体（フルオロオレフィン、アルキル（メタ）アクリレート等）の使用量についても、これと同様にして適宜決定されればよい。
特定の界面活性剤の使用量は、得られる水性分散液の全質量に対して、好ましくは０．０１〜５質量％（より好ましくは０．０５〜２質量％。）となるように、適宜決定されればよい。
第１の水性分散液および第２の水性分散液における水の使用量は、得られる水性分散液の全質量に対して、好ましくは１０〜９０質量％となるように、適宜決定されればよい。
【００３６】
本発明の水性塗料（以下、「本水性塗料」という。）は、本発明の水性分散液を含むほか、顔料（無機着色顔料、有機着色顔料、体質顔料等。）、硬化剤、硬化助剤、造膜助剤、増粘剤、消泡剤、光安定剤、表面調整剤等の添加剤をさらに含んでいてもよい。
【００３７】
本水性塗料は、本水性塗料の全質量に対して、水性分散液を１０〜８０質量％含むのが好ましい。水性分散液の含有量は、本水性塗料の全質量に対して、１０〜６０質量％がより好ましい。水性分散液の含有量が１０質量％以上であれば、本塗膜の耐候性が向上し、８０質量％以下であれば、本水性塗料の成膜性が向上する。
本水性塗料は、本水性塗料の全質量に対して、フルオロポリマーおよび（メタ）アクリレートポリマーを合計で１０〜９０質量％含むのが好ましい。
【００３８】
本発明の塗装物品は、基材と、該基材上に配置され、本水性塗料を用いて形成された塗膜（本塗膜）と、を有する。
基材の具体例としては、樹脂、ゴム、木材等の有機質材料、コンクリート、ガラス、セラミックス、石材等の無機質材料、鉄、鉄合金、アルミニウム、アルミニウム合金が挙げられる。
本塗膜の膜厚は、１０〜１００μｍが好ましい。本塗膜の膜厚が下限値以上であれば、本塗膜のブロッキング性が向上し、上限値以下であれば、本塗膜の耐候性が向上する。
【００３９】
塗装物品は、基材の表面に本水性塗料を塗布し、乾燥させて本塗膜を形成すると製造できる。本水性塗料は、基材の表面に直接塗布してもよく、基材の表面に公知の表面処理（下地処理等）を施した上に塗布してもよい。さらに、基材に下塗り層を形成した後、該下塗り層上に塗布してもよい。
本水性塗料の塗布方法の具体例としては、刷毛、ローラー、ディッピング、スプレー、ロールコーター、ダイコーター、アプリケーター、スピンコーター等の塗装装置を使用する方法が挙げられる。
塗布後の乾燥温度と硬化温度は、２５℃〜３００℃が好ましい。
【実施例】
【００４０】
以下、例を挙げて本発明を詳細に説明する。例１〜例３は実施例であり、例４〜例６は比較例である。ただし本発明はこれらの例に限定されない。なお、後述する表中における各成分の配合量は、質量基準を示す。
【００４１】
〔試験板の評価法〕
（耐水性評価１）
後述の方法で作製した試験板を６０℃の温水に１日間浸漬後、５℃の冷水に１５時間浸漬し、その後５℃で乾燥して、塗膜の外観を目視で評価した。
○：塗膜面の８０％以上の面積に、白化やふくれの発生が認められなかった。
△：塗膜面の６０％以上８０％未満の面積に、白化やふくれの発生が認められなかった。
×：塗膜面の４０％超の面積に、白化やふくれの発生が認められた。
【００４２】
（耐水性評価２）
後述の方法で作製した試験板を６０℃の温水に３ヶ月間浸漬後、５℃で乾燥して、塗膜の外観を目視で評価した。
○：塗膜面の８０％以上の面積に、白化やふくれの発生が認められなかった。
△：塗膜面の６０％以上８０％未満の面積に、白化やふくれの発生が認められなかった。
×：塗膜面の４０％超の面積に、白化やふくれの発生が認められた。
【００４３】
（防曇性評価）
耐水性評価２を実施した試験板を、湿度９８％ＲＨ、５０℃の恒温槽に３分間静置し、塗膜面に曇りが生じるかを目視で評価した。
○：塗膜面の８０％以上の面積に、曇りが認められなかった。
△：塗膜面の６０％以上８０％未満の面積に、白化やふくれの発生が認められなかった。
×：塗膜面の４０％超の面積に、曇りが認められた。
（耐久耐光性評価（実暴露試験））
試験板を沖縄県那覇市の屋外に設置し、１年後の塗膜剥離の有無について、以下の基準に従って評価した。
○：塗膜の割れ及び塗膜の剥離は見られなかった。
△：試験板の端部に、塗膜の割れが若干確認された。
×：加工部の全面に、塗膜の割れ及び塗膜の剥離が確認された。
【００４４】
〔水性分散体および水性塗料の製造に使用した主な成分〕
フルオロオレフィン：ＶＤＦ、ＴＦＥ、ＣＴＦＥ
（メタ）アクリレート：メチルメタクリレート（ＭＭＡ）、ブチルアクリレート（ＢＡ）、２−ヒドロキシエチルメタクリレート（２−ＨＥＭＡ）
界面活性剤：下記に示す界面活性剤１〜５
造膜助剤：エチレングリコールモノ（２−エチルヘキシル）エーテル
【００４５】
［例１］
（水性分散液の製造）
オートクレーブに、イオン交換水（５００ｇ）、ＣＦ３Ｏ（ＣＦ２ＣＦ２Ｏ）２ＣＦ２ＣＯＯ−ＮＨ４＋（０．５ｇ）、およびモノステアリン酸ポリオキシエチレン（０．０５ｇ）を仕込み、真空脱気した。この後、オートクレーブ内圧が０．７５〜０．８ＭＰａとなるように、ＶＤＦ、ＴＦＥ、ＣＴＦＥをこの順に７４．１モル％、１３．９モル％、１２．０モル％含む混合ガスを圧入した。続いて、過硫酸アンモニウム（０．２ｇ）を仕込み、７０℃で重合を開始した。
重合中、オートクレーブ内圧が０．７５〜０．８ＭＰａとなるように混合ガスをオートクレーブに供給し、重合開始８時間後に重合を停止して、フルオロポリマーの粒子を含む第１分散液を得た。フルオロポリマーが有する全単位に対して、ＶＤＦ、ＴＦＥ、ＣＴＦＥのそれぞれに基づく単位の含有量は、この順に７４．２モル％、１３．０モル％、１２．８モル％であった。
フラスコに、第１分散液（１９０ｇ）および界面活性剤１（下式（Ｓ３）で表される化合物であり、式中、ｎ≒２０である。）（１．８ｇ）を入れ、フラスコ内温を７５℃に保持した。一方で、ＭＭＡ（５０ｇ）、ＢＡ（３０ｇ）、２−ＨＥＭＡ（８ｇ）、界面活性剤１（１．８ｇ）、過硫酸アンモニウム（０．１ｇ）、およびイオン交換水（８０ｇ）を含む溶液を調製した。
撹拌下のフラスコに、該溶液を滴下しながら重合を進めた。滴下終了後、そのまま３時間撹拌を続け、さらにフラスコ内温８０℃にて１時間撹拌した。その後、フラスコを冷却し、フラスコ内溶液を１００メッシュ金網で濾過し、ポリマー濃度４８．０質量％である、フルオロポリマーからなるコア部の表面に（メタ）アクリレートポリマーからなるシェル部が形成されている粒子を含む水性分散液１を得た。水性分散液１の、フルオロポリマーと（メタ）アクリレートポリマーとの総質量に対するフルオロポリマーの含有量（以下、「ポリマー比率」ともいう。）は５０質量％であり、コアシェル粒子の平均粒子径は１７５．２ｎｍであった。
水性分散液１（４７ｇ）に、造膜助剤（３．０ｇ）を加えて、水性塗料１を得た。
【００４６】
【化３】
2018168220.tif 000004
【００４７】
［例２］
フラスコに、イオン交換水（１５０ｇ）と界面活性剤１（１．８ｇ）を仕込み、フラスコ内を撹拌しながら、ＭＭＡ（５０ｇ）、ＢＡ（３０ｇ）、２−ＨＥＭＡ（８ｇ）および界面活性剤１（１．８ｇ）を仕込み、フラスコ内温を７５℃に保持した。つぎに、フラスコに過硫酸アンモニウム（０．１ｇ）を仕込んで重合を進めた。３時間後、フラスコ内温を８０℃に保持して、さらに１時間撹拌した。その後、フラスコを冷却し、フラスコ内溶液を１００メッシュ金網で濾過し、（メタ）アクリレートポリマーの粒子を含む水性分散液を得た。なお、（メタ）アクリレートポリマーの粒子が有する全単位に対して、ＭＭＡ、ＢＡ、２−ＨＥＭＡのそれぞれに基づく単位の含有量は、この順に６２．８モル％、２９．５モル％、７．７モル％であった。
該水性分散液（１００ｇ）と、例１の第１分散液（１１４ｇ）とを混合して、フルオロポリマーの粒子および（メタ）アクリレートポリマーの粒子が分散している水性分散液２を得た。水性分散液２の、ポリマー比率は５０質量％であり、それぞれのポリマーの粒子の平均粒子径は１４０．１ｎｍであった。
水性分散液２（４７ｇ）に、造膜助剤（３．０ｇ）を加えて、水性塗料２を得た。
【００４８】
［例３］
例１において、界面活性剤１を、界面活性剤２（下式（Ｓ４）で表される化合物であり、式中、ｎ≒２０である。）に変更する以外は、例１と同様にして、水性分散液３を得た。水性分散液３のポリマー比率は５０質量％であり、コアシェル粒子の平均粒子径は１８２．１ｎｍであった。
水性分散液３（４７ｇ）に、造膜助剤（３．０ｇ）を加えて、水性塗料３を得た。
【００４９】
【化４】
2018168220.tif 000005
【００５０】
［例４］
例４において、界面活性剤１を、界面活性剤３（下式（Ｓ５）で表される化合物であり、式中、ｎ≒２０である。）に変更する以外は、例１と同様にして、水性分散液４を得た。水性分散液４のポリマー比率は５０質量％であり、コアシェル粒子の平均粒子径は１９５．８ｎｍであった。
水性分散液４（４７ｇ）に、造膜助剤（３．０ｇ）を加えて、水性塗料４を得た。
【００５１】
【化５】
2018168220.tif 000006
【００５２】
［例５］
例１において、界面活性剤１を、界面活性剤４（下式（Ｓ６）で表される化合物であり、式中、ｎ≒２０である。）に変更する以外は、例１と同様にして、水性分散液５を得た。水性分散液５のポリマー比率は５０質量％であり、コアシェル粒子の平均粒子径は１８５．５ｎｍであった。
水性分散液５（４７ｇ）に、造膜助剤（３．０ｇ）を加えて、水性塗料５を得た。
【００５３】
【化６】
2018168220.tif 000007
【００５４】
［例６］
例１において、界面活性剤１を、界面活性剤５（ラウリル硫酸ナトリウム。日光ケミカルズ（株）社製の商品名「ＮＩＫＫＯＬ  ＳＬＳ」を使用した。）に変更する以外は、例１と同様にして、水性分散液６を得た。水性分散液６のポリマー比率は５０質量％であり、コアシェル粒子の平均粒子径は２００．１ｎｍであった。
水性分散液６（４７ｇ）に、造膜助剤（３．０ｇ）を加えて、水性塗料６を得た。
【００５５】
水性塗料１〜６を用いて、試験板をそれぞれ作製した。
ポリエステル樹脂焼き付け塗装板の表面に、スプレー装置を用いて各水性塗料を塗布した。各水性塗料の塗布量は、５０ｇ／ｍ２とした。
その後、塗布した各水性塗料を、１００℃で１０分間の雰囲気下でポリエステル樹脂焼き付け塗装板上に焼き付けて、ポリエステル樹脂焼き付け塗装板の表面に塗膜が形成された試験板をそれぞれ得て、前記の評価法に供した。
各水性分散液の組成と、試験板を用いてした塗膜の評価結果とを表１に示す。なお、界面活性剤の含有量は水性分散液の全質量に対する含有量（質量％）を示す。
【００５６】
【表１】
2018168220.tif 000008
【００５７】
表１の例１〜例３に示すように、フルオロポリマーからなるコア部の表面に（メタ）アクリレートポリマーからなるシェル部が形成されている粒子が水中に分散している水性分散液、または、フルオロポリマーの粒子および（メタ）アクリレートポリマーの粒子がそれぞれ水中に分散している水性分散液に、特定の界面活性剤を含ませれば、耐水性と防曇性と耐久耐光性に優れた塗膜を形成するのが示された。また、塗膜が水と接触する環境下に長期間曝された場合であっても、その効果が発揮されることが示された。
一方、表１の例４〜例６に示すように、特定の界面活性剤を使用しない場合、塗膜の耐水性および防曇性の少なくとも一方が劣るのが示された。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
水、界面活性剤、フルオロポリマーおよび（メタ）アクリレートポリマーを含み、フルオロポリマーおよび（メタ）アクリレートポリマーが水中に分散している水性分散液であって、
該フルオロポリマーが、フルオロオレフィンに基づく単位を含み、該フルオロポリマーが含む全単位に対して、該単位を９５〜１００モル％含み、
該（メタ）アクリレートポリマーが、アルキル（メタ）アクリレートに基づく単位を含み、該（メタ）アクリレートポリマーが含む全単位に対して、該単位を７５〜１００モル％含み、
該界面活性剤が、ベンゼン環に、式−（ＯＱ）ｎＯＳＯ３−Ｘ＋で表される基（ただし、Ｑは炭素数２〜４のアルキレン基、ｎは２〜３０の整数、Ｘ＋はＮａ＋またはＮＨ４＋を示す。）の１基と、フェニルアルキル基の２〜４基とが結合した化合物であることを特徴とする、水性分散液。
【請求項２】
前記フルオロポリマーおよび前記（メタ）アクリレートポリマーが、該フルオロポリマーをコア部とし該（メタ）アクリレートポリマーをシェル部とするコアシェルポリマーである、請求項１に記載の水性分散液。
【請求項３】
前記フルオロポリマーおよび前記（メタ）アクリレートポリマーが、それぞれ独立して分散している、請求項１に記載の水性分散液。
【請求項４】
前記化合物において、前記フェニルアルキル基の２〜４基のうちの２基がいずれも、前記式−（ＯＱ）ｎＯＳＯ３−Ｘ＋で表される基が結合している該ベンゼン環の炭素原子に対して、オルト位の炭素原子に結合している、請求項１〜３のいずれか１項に記載の水性分散液。
【請求項５】
前記化合物における前記ベンゼン環には、さらに、アルキル基またはアルコキシ基の１基以上が結合している、請求項１〜４のいずれか１項に記載の水性分散液。
【請求項６】
前記化合物における前記ベンゼン環には、さらに、メチル基の１基以上が結合している、請求項１〜４のいずれか１項に記載の水性分散液。
【請求項７】
前記化合物における前記式−（ＯＱ）ｎＯＳＯ３−Ｘ＋で表される基が、式−（ＯＣＨ２ＣＨ２）ｎ１ＯＳＯ３−Ｘ＋で表される基（ただし、ｎ１は６〜２４の整数、Ｘ＋はＮａ＋またはＮＨ４＋を示す。）である、請求項１〜６のいずれか１項に記載の水性分散液。
【請求項８】
前記化合物における前記フェニルアルキル基が、フェニルエチル基である、請求項１〜７のいずれか１項に記載の水性分散液。
【請求項９】
前記界面活性剤の含有量が、前記水性分散液の全質量に対して、０．０１〜５質量％である、請求項１〜８のいずれか１項に記載の水性分散液。
【請求項１０】
前記フルオロオレフィンが、テトラフルオロエチレン、ヘキサフルオロプロピレン、クロロトリフルオロエチレンおよびビニリデンフルオリドからなる群より選ばれる少なくとも２種以上からなる、請求項１〜９のいずれか１項に記載の水性分散液。
【請求項１１】
前記アルキル（メタ）アクリレートが、メチル（メタ）アクリレート、エチル（メタ）アクリレート、プロピル（メタ）アクリレート、ブチル（メタ）アクリレート、２−エチルへキシル（メタ）アクリレートおよびシクロヘキシル（メタ）アクリレートからなる群より選ばれる少なくとも１種以上からなる、請求項１〜１０のいずれか１項に記載の水性分散液。
【請求項１２】
前記（メタ）アクリレートポリマーが、さらに、ヒドロキシアルキル（メタ）アクリレートに基づく単位を含み、該（メタ）アクリレートポリマーが含む全単位に対して、該単位を０モル％超２０モル％以下含む、請求項１〜１１のいずれか１項に記載の水性分散液。
【請求項１３】
請求項１〜１２のいずれか１項に記載の水性分散液を含む、水性塗料。
【請求項１４】
基材と、該基材上に配置され、請求項１３に記載の水性塗料を用いて形成された塗膜と、を有する、塗装物品。